(57)【特許請求の範囲】
【請求項１】
排ガス浄化用触媒の製造方法であって、
多数のセルを有するハニカム基材を用意する工程、
担体に排ガス浄化能を有する卑金属を含む金属が担持された卑金属担持触媒を用意する工程、
前記卑金属担持触媒および無機バインダーであるセリウム塩又はジルコニウム塩の単独あるいはこれらの混合物を水溶液に分散させてｐＨが７以上のスラリーを用意する工程、および
前記スラリーをハニカム基材の隔壁表面に導入する工程
を含む、前記製造方法。
【請求項２】
前記無機バインダーが、卑金属担持触媒に対する無機バインダーの量比（無機バインダー／卑金属担持触媒）が１０〜３０質量％となる割合で含まれている請求項１に記載の製造方法。
【請求項３】
前記排ガス浄化能を有する卑金属が、鉄、コバルト、ニッケル、モリブデン、タングステン、亜鉛、マグネシウム、マンガン、バナジウムあるいは銅である請求項１又は２に記載の製造方法。
【請求項４】
前記スラリーのｐＨが７〜９である請求項１〜３のいずれか１項に記載の製造方法。
【請求項５】
前記担体が、Ａｌ２Ｏ３、ＳｉＯ２、ＭｇＯ、ＣｅＯ２、ＺｒＯ２、ＴｉＯ２より選択される１種、２種以上の混合物又は２種以上よりなる複合酸化物である請求項１〜４のいずれか１項に記載の製造方法。
【請求項６】
さらに、水を除去して乾燥する工程と、前記卑金属担持触媒を焼成する工程を含む請求項１〜５のいずれか１項に記載の製造方法。
【請求項７】
前記排ガス浄化用卑金属触媒が、排ガスのＮＯＸ浄化用である請求項１〜６のいずれか１項に記載の製造方法。
【発明の詳細な説明】
【技術分野】
【０００１】
本発明は、排ガス浄化用卑金属触媒の製造方法に関し、さらに詳しくは卑金属担持触媒をハニカム基材にコートすることによってＮＯＸ浄化性能活性を示し得る排ガス浄化用卑金属触媒の製造方法に関する。
【背景技術】
【０００２】
近年、地球環境保護の観点から、排気ガス規制が世界的に年々強化されている。この対応策として、内燃機関においては排気ガス浄化用触媒が用いられている。この排気ガス浄化触媒において、排ガス中のＨＣ、ＣＯおよびＮＯＸを効率的に除去するために、触媒成分としてＰｔ、Ａｕ、Ｒｈ等の貴金属が用いられている。しかし、これらの貴金属はいずれも産出国が特定の国に限定されしかも資源枯渇の問題を抱えている。
【０００３】
この排気ガス浄化用触媒の金属として貴金属以外の卑金属を用いる検討もなされているが、排ガス浄化用卑金属触媒は排ガス浄化性能活性、特にＮＯＸ浄化性能活性が貴金属を用いた排ガス浄化用貴金属触媒に比べて低く、実用化に至っていない。
一方、この排ガス浄化用卑金属触媒が自動車、例えばガソリン車あるいはディーゼル車に適用されていない理由として、担体に活性種を担持したＮＯＸ浄化用卑金属担持触媒をハニカム基材にコートした触媒を作製する際に、ＮＯＸ浄化用卑金属担持触媒をハニカム基材に均一にコートすることが容易でないことも要因の１つに考えられる。
一方、排ガス浄化用金属担持触媒をハニカム基材にコートする技術について様々な提案がなされている。
【０００４】
例えば、特許文献１には、体積平均粒子径が２０〜１００μｍの担体粒子と酢酸などの酸あるいはゾルのような無機粒子分散剤などの粘度調整剤と溶剤とを含有し２５℃における粘度が５〜１０ｍＰａｓであるウォッシュコート用スラリーをハニカム基材に導入する工程を含む排ガス浄化用触媒の製造方法が記載されている。そして、具体例としてＰｔ及びＲｈをγ−Ａｌ２Ｏ３粉末担体に担持させた貴金属担持触媒と水とアルミナゾル（酢酸系）を混合して調製したスラリーをモノリス基材の端面から導入し、乾燥、焼成して排ガス浄化用触媒を得た例が示されているが、前記スラリーは酢酸系の酸性であると考えられる。
【０００５】
また、特許文献２には、多孔質のセル隔壁を有するウォールフロー構造のフィルタ基材と該セル隔壁に形成されたアルカリ金属あるいはランタノイド元素から選ばれる卑金属よりなりＰＭを酸化可能なＰＭ酸化触媒を担持した卑金属担持部を有する排ガス浄化装置が記載され、その具体例としてγ−Ａｌ２Ｏ３粉末やＣｅＯ２粉末などの多孔質酸化物粉末をアルミナゾルなどのバインダー成分および水とともにスラリーとし、セル隔壁に付着させた後に焼成してコート層を形成し、該コート層に卑金属の酢酸塩水溶液を吸水させ、酢酸塩を分解させて卑金属、例えばカリウムあるいはセシウムを担持して卑金属担持部を形成する方法が示されている。
【先行技術文献】
【特許文献】
【０００６】
【特許文献１】特開２００７−２７５７０９号公報
【特許文献２】特開２００８−２２９４５９号公報
【発明の概要】
【発明が解決しようとする課題】
【０００７】
しかし、前記従来公知の技術を排ガス浄化用卑金属触媒の製造方法に適用しても排ガス浄化触媒活性を有する触媒を得ることは困難であり、また前記の従来公知の卑金属触媒は排ガス浄化触媒活性が無いか低いものである。
従って、本発明の目的は、卑金属担持触媒をハニカム基材に均一に担持させて排ガス浄化用触媒活性を示し得る排ガス浄化用卑金属触媒の製造方法を提供することである。
【課題を解決するための手段】
【０００８】
本発明者等は、前記目的を達成するために鋭意検討を行った結果、排ガス浄化用触媒活性を与え得る排ガス浄化用卑金属触媒を得るためには担体に排ガス浄化能を有する卑金属を含む金属が担持された卑金属担持触媒をハニカム基材の隔壁表面に均一に導入して担持させることが必要であるが、従来のスラリーを用いたのでは卑金属担持触媒をハニカム基材の隔壁表面に均一に導入して担持させることが困難であることを見出しさらに検討を行った結果、本発明を完成した。
【０００９】
本発明は、排ガス浄化用触媒の製造方法であって、
多数のセルを有するハニカム基材を用意する工程、
担体に排ガス浄化能を有する卑金属を含む金属が担持された卑金属担持触媒を用意する工程、
前記卑金属担持触媒および無機バインダーであるセリウム塩又はジルコニウム塩の単独あるいはこれらの混合物を水溶液に分散させてｐＨが７以上のスラリーを用意する工程、および
前記スラリーをハニカム基材の隔壁表面に導入する工程
を含む、前記製造方法に関する。
【発明の効果】
【００１０】
本発明によれば、卑金属担持触媒をハニカム基材に均一に担持させて触媒活性を有する排ガス浄化用卑金属触媒を容易に得ることができる。
【図面の簡単な説明】
【００１１】
【図１】図１は、本発明の実施態様に用いられる卑金属の水中への溶出率とｐＨとの関係を示すグラフである。
【図２】図２は、実施例におけるＮｉ担持触媒と各種バインダーとを含むスラリーから回収された触媒のＮＯ５０％浄化温度を比較して示すグラフである。
【図３】図３は、実施例におけるＣｕ担持触媒と各種バインダーとを含むスラリーから回収された触媒のＮＯ５０％浄化温度を比較して示すグラフである。
【図４】図４は、本発明の実施態様における排ガス浄化用卑金属触媒調製用スラリーのバインダー添加率とコート剥離率と比較して示すグラフである。
【図５】図５は、本発明の排ガス浄化用卑金属触媒の触媒活性の原理を検討するための卑金属と担体の種類とメタル状態との関係を比較して示すグラフである。
【図６】図６は、ＣｅＯ２−ＺｒＯ２担体中のＣｅ価数状態の温度による変化を示すグラフである。
【図７】図７は、Ｎｉ担持触媒と各種担体の酸化物との混合粉末のＮＯ還元活性を比較して示すグラフである。
【図８】図８は、触媒の活性を測定するために用いた装置の概略図である。
【発明を実施するための形態】
【００１２】
本発明においては、担体に排ガス浄化能を有する卑金属を含む金属が担持された卑金属担持触媒を水溶液に分散させたｐＨが７以上のスラリーを、多数のセルを有するハニカム基材の隔壁表面に導入する工程を含むことが必要であり、これによって卑金属担持触媒をハニカム基材の隔壁表面に導入することによって均一に担持させて触媒活性を有する排ガス浄化用卑金属触媒を得ることが可能となる。
【００１３】
特に、本発明において、以下の実施態様を挙げることができる。
１）前記スラリーに、さらに無機バインダーが含まれている前記製造方法。
２）前記無機バインダーが、アルミニウム塩、ケイ素塩、セリウム塩又はジルコニウム塩の単独あるいはこれらの少なくとも２種以上の混合物である前記製造方法。
３）前記無機バインダーが、卑金属担持触媒に対するバインダーの量比（バインダー／卑金属担持触媒）が１０〜３０質量％となる割合で含まれている前記製造方法。
４）前記排ガス浄化能を有する卑金属を含む金属が、鉄、コバルト、ニッケル、モリブデン、タングステン、亜鉛、マグネシウム、マンガン、バナジウムあるいは銅の単独又はこれら卑金属と貴金属との合金、例えばＡｎＮｉ合金である前記製造方法。
５）前記スラリーのｐＨが７〜９である前記製造方法。
６）前記担体が、Ａｌ２Ｏ３、ＳｉＯ２、ＭｇＯ、ＣｅＯ２、ＺｒＯ２、ＴｉＯ２より選択される１種、２種以上の混合物又は２種以上よりなる複合酸化物である前記製造方法。
７）さらに、水を除去して乾燥する工程と、前記卑金属担持触媒を焼成する工程を含む前記製造方法。
８）前記排ガス浄化用卑金属触媒が、排ガスのＮＯＸ浄化用である前記製造方法。
【００１４】
以下、本発明について図面を参照しながら詳説する。
本発明においては、先ず多数のセルを有するハニカム基材を用意する。
前記のハニカムは、排ガス浄化触媒に通常用いられる基材であって、多数のセルに隔壁表面を有しコージェライトなどのセラミックス材料やステンレス鋼などにより形成され得る。
また、本発明においては、担体に排ガス浄化能を有する卑金属が担持された卑金属担持触媒を用意する。
前記の排ガス浄化能を有する卑金属を含む金属としては、例えば鉄、コバルト、ニッケル、モリブデン、タングステン、亜鉛、マグネシウム、マンガン、バナジウムあるいは銅などの卑金属、好適にはニッケルあるいは銅単独あるいはこれら卑金属と貴金属との合金、例えば前記卑金属を５０質量％含む貴金属、例えば金、白金、銀、好適には金との合金が挙げられる。
【００１５】
また、前記の担体として、特に制限はないが、例えば貴金属触媒の担体として用いられるＡｌ２Ｏ３、ＳｉＯ２、ＭｇＯ、ＣｅＯ２、ＺｒＯ２、ＴｉＯ２より選択される１種あるいは２種以上の混合物又は２種以上よりなる複合酸化物や、価数変化をし易い元素を含むＣｅＯ２系などの酸化物、例えばＣｏ酸化物、Ａｇ酸化物、Ｍｎ酸化物、Ｆｅ酸化物や酸素イオン伝導性の高い酸化物であるＺｒ酸化物系、Ｌａ酸化物系、Ｇａ酸化物系などが好適に挙げられる。
前記の卑金属を含む金属の担体への担持量（卑金属を含む金属／担持触媒全量）は、卑金属および担体の種類により異なるが、通常０．１〜３０質量％の範囲、例えば０．３〜１０質量％の範囲、特に３〜１０質量％の範囲であり得る。
【００１６】
本発明においては、前記卑金属担持触媒を水溶液に分散させてｐＨが７以上のスラリーを用意する。
前記のスラリーのｐＨが７未満であると、図１に示すようにスラリー中に卑金属担持触媒から卑金属が溶出する傾向が高まり、ハニカム基材の隔壁表面にコートされた卑金属担持触媒中の卑金属の量が少なくなる又は不均一に卑金属が担持されて触媒活性が低下するので望ましくない。前記のスラリーのｐＨは、好適には７〜９である。
前記の水溶液に分散させる卑金属担持触媒の量は、スラリー中に卑金属担持触媒が３０〜７０質量％、特に４０〜５０質量％の濃度となる量であり得る。
【００１７】
前記のスラリーは、卑金属担持触媒と水とを必須成分とするものであるが必要であればさらに他の成分とを含有し得る。
前記の他の成分としては、スラリーのｐＨを７以上、好適には７〜９に保つための分散剤および／又はハニカム基材の隔壁表面と卑金属担持触媒との付着性、特に排ガス条件下での付着性を高めるための無機バインダーが挙げられる。
【００１８】
前記分散剤としては、例えば、弱酸、例えば蓚酸、酒石酸、コハク酸、テレフタル酸、安息香酸、フタル酸、クエン酸、乳酸、酢酸など、塩基化合物、例えばアンモニア（ＮＨ４ＯＨ）、ＮａＰＯ３、ＮａＯＨ、ＫＯＨ、Ｃａ（ＯＨ）２、Ｎａ２ＣＯ３など、好適には弱塩基性化合物、特にアンモニアが挙げられ、これらは単独であるいは弱酸と塩基、好適には弱塩基と組み合わせて用いられ得る。
前記の弱酸と弱塩基とを組み合わせて用いる好適な例として、乳酸とアンモニア、クエン酸とアンモニアとの組合せ等が挙げられる。
【００１９】
前記の無機バインダーとしては、焼成により酸化物を与え得る金属元素あるいはケイ素の酸化物、水酸化物、アンモニウム塩、無機塩等であってｐＨ７以上のスラリー中で安定なものが好適である。
このような無機バインダーとして、図２、図３に示すように、アルカリ性バインダー、例えばアルミニウム塩、ケイ素塩、セリウム塩又はジルコニウム塩の単独あるいはこれらの少なくとも２種以上の混合物、例えばセリウム塩とジルコニウム塩との混合物、好適にはセリウム塩が主成分である混合物、特にセリウム塩あるいはジルコニウム塩、その中でもセリウム塩が好適に挙げられる。前記の塩としては、水酸化物、酸化物、硝酸塩、硫酸塩、アンモニウム塩、炭酸塩などが挙げられる。これらのアルカリ性バインダーは、スラリーのｐＨが７以上であると卑金属が水溶液に溶出するため、必要となり得る。
【００２０】
前記無機バインダーを水溶液と混合する方法としては、予め前記のアルミニウム、ケイ素、セリウムあるいはジルコニウム、特にセリウムのゾルを調製しておき、ゾルとして水溶液に加えてもよく、あるいはアルミニウム塩、ケイ素塩、セリウム塩あるいはジルコニウム塩、特にセリウム塩と卑金属担持触媒とを混合した後に水と分散剤とを加えて混合する方法のいずれでもよいが、好適には前者が挙げられる。
【００２１】
前記無機バインダーの量としては、卑金属担持触媒に対するバインダーの量比（バインダー／卑金属担持触媒）が１０〜３０質量％となる割合が好適である。前記無機バインダーの量が前記の範囲内であると、図４に示すように、後述の実施例の欄に詳述する測定法により求められるコート剥離率が低い、すなわち排ガス条件下でのハニカム基材の隔壁表面と卑金属担持触媒との付着性が高いので好適である。しかし、無機バインダーの量が３０質量％より多くなると、コートが困難となるので好ましくない。
【００２２】
本発明においては、前記スラリーをハニカム基材の隔壁表面に導入する。
本発明の実施態様において、好適には、前記の各成分を含有するスラリーをボールを入れた磨粉機に入れてミリングするなどして、スラリー中の卑金属担持触媒粉末の平均粒子径が１０μｍ以下、例えば０．１〜１０μｍ、その中でも１〜１０μｍ程度にミリングしたものを多数のセルを有するハニカム基材の隔壁表面に導入する。
前記のスラリーを多数のセルを有するハニカム基材の隔壁表面に導入する方法としては、任意の方法を採用することができる。
【００２３】
例えば、前記スラリーにハニカム基材を浸漬してスラリーをハニカム基材に含浸させる方法、あるいは前記スラリーにハニカム基材を浸漬してスラリーを減圧する方法、又はハニカム基材に超音波等の機械的振動を与えることによりスラリーをハニカム基材に強制的に含浸させる方法、若しくはスラリーをハニカム基材にウォッシュコートする方法が挙げられる。
【００２４】
このようにしてスラリーをハニカム基材の隔壁表面に導入した後、通常はハニカム基材を乾燥、焼成して、卑金属担持触媒がハニカム基材のセル隔壁の表面にコートされた排ガス浄化用卑金属触媒を得ることができる。
前記の乾燥、焼成の条件としては、通風空気の雰囲気下、５０〜１２０℃で１０〜６０時間程度乾燥し、空気雰囲気下、３００〜７００℃で１〜５時間程度焼成することによって、また材料によっては更に還元（例えば、Ｈ２を用いて）雰囲気下、３００〜７００℃で１〜５時間加熱することによって実施され得る。
【００２５】
本発明によって得られる排ガス浄化用卑金属触媒において、前記のようにして焼成した触媒中の卑金属成分は、水素、ＣＯ、Ｃ３Ｈ６などの還元性ガス、好適には水素を流通させることによって卑金属の活性種であり得る。
また、本発明によって得られる排ガス浄化用卑金属触媒は、内燃機関、例えば自動車用浄化触媒として好適に用いられ得る。
【実施例】
【００２６】
以下、本発明の実施例を示す。
以下の各例において、スラリー中の卑金属壇持触媒粉末の平均粒子径の測定は動的光散乱（ＤＬＳ）を用いて行った。
また、スラリーの粘度測定は粘度計を用いて２５℃で行った。
また、触媒の評価項目の１つである活性評価を図７に示す装置を用いて行った。なお、以下の測定法は例示であって、当業者にとって同等と考えられる測定法を用いて測定し得る。
また、以下の各例においては、下記の卑金属担持触媒を用いた。
Ｎｉ／ＣｅＯ２−ＺｒＯ２触媒粉末：平均粒子径：１０μｍ、Ｎｉ担持量：４質量％）
Ｃｕ／ＣｅＯ２−ＺｒＯ２触媒粉末：平均粒子径：２０μｍ、Ｃｕ担持量：５質量％）
また、ハニカム基材として、隔壁形状：四角、コージェライト製のハニカム基材を用いた。
また、ハニカム基材にコートする装置として、スラリーを減圧して吸引コートする機能を備えたコート装置を用いた。
【００２７】
参考例１および比較参考例１
純水２１ｇに触媒粉末９ｇを入れ、室温で攪拌した。ｐＨ電極を入れ、酢酸もしくは、硝酸あるいはアンモニア水を１滴ずつ加えて図１に示すｐＨに調整し、１時間放置した。容器ごとの質量差から溶液量を計算する。
ろ過し、ろ液を分取した後、ＩＣＰ分析で溶液中のＮｉ濃度を測定し、下記の式からＮｉ溶出率を求めた。
Ｎｉ溶出率＝溶液中のＮｉ濃度×溶液量
得られた結果をまとめて図１に示す。
図１から、水溶液のｐＨが７未満ではＮｉ溶出率が高いことが示された。
Ｃｕについても同様の結果が得られた。
【００２８】
実施例１
１．Ｃｅ塩ゾルの調製
炭酸第一セリウム又は硝酸アンモニウムセリウムに過酸化水素水とアンモニアとを反応させて酸化第二セリウムゲルを調製した。この酸化第二セリウムゲルに、水とアンモニアとを添加し、１００℃以下の加熱で解膠処理を行って、酸化第二セリウムゾルを得た。得られたゾルを限外ろ過し、酸を除いた後、水とクエン酸およびアンモニアを加え、分散させて、１０質量％濃度のＣｅ塩ゾルを得た。
【００２９】
２．スラリーの調製
容器に上記のアンモニウムＣｅゾル（分散剤：クエン酸）を所定量秤量し、攪拌した。一方、Ｎｉ／ＣｅＯ２−ＺｒＯ２触媒粉末を１８９ｇ／Ｌの仕様量となるように秤量し、Ｃｅ塩バインダーを攪拌しているところに投入した。粘度を測定しながら、バインダーあるいはＮｉ／ＣｅＯ２−ＺｒＯ２触媒粉末の量を微調整した。ｐＨを測定し、ｐＨ８．０になるように、アンモニア水で調整した。攪拌後、磨砕機にボールを通常量入れ、ミリングした。粒度分布を測定し、平均粒子径が５〜６μｍ程度になるまでミリングを行った。ミリング終了後、スラリーを回収した。このスラリー全量（３６９１ｇ）中にはＮｉ／ＣｅＯ２−ＺｒＯ２触媒粉末が１５２０ｇ、１０％濃度の無機バインダーゾルが２１７１．４ｇ含まれ、無機バインダーの担持触媒粉末に対しする割合は１５質量％であった。
【００３０】
３．触媒の作製、活性評価
上記で調製したスラリーを１２０℃で乾燥後、粉砕し、空気中、３００℃で５時間焼成した。得られた粉末に圧力を加えて、１ｍｍ程度の触媒ペレット［触媒名：Ｃｅ塩（１）］を作製した。
反応管に触媒ペレットを詰め、下記の評価条件でモデルガスを流通させ、通過したガス組成をＦＴ−ＩＲで分析した。この結果から、ＮＯを５０％浄化する温度を求めた。
評価条件
触媒量：０．６ｇ、ガス流量：１Ｌｍｉｎ−１、ＳＶ：１０００００ｈ−１、温度範囲：５０〜５００℃、昇温速度：２０℃ｍｉｎ−１
ガス組成：ＮＯ３０００ｐｐｍ、ＣＯ３０００ｐｐｍ、Ｎ２バランス
得られた活性評価結果を他の結果とまとめて図２に示す。
【００３１】
４．ハニカム基材に卑金属担持触媒粉末をコートした触媒の調製
前記のスラリーの固形分、粘度を測定し、目標付着量（１５０ｇ／Ｌ）を計算し、コート前のハニカム基材質量を測り、コートする側を決めておく。スラリーをふるいで濾しながら目標付着量の３〜５倍程度量をはかり取った。ハニカム基材を純水に浸して水中で上下し、振り払った後、コート装置で６０Ｈｚで１５秒引いた。
この水で前処理したハニカム基材の質量を測り、質量０にする。スラリーを手で攪拌しながら、５０Ｈｚで５秒程度引き、反対側も０．６秒引いた。ハニカム基材の周りに付着したスラリーを拭き取り付着量を秤量した。詰まりがある場合は軽く空気を吹きながら、通風乾燥した。通風乾燥を３０分間以上行った後、２５０℃で１時間仮焼成し、目標付着量との差を確認し、目標付着量に足りなければ１回目と反対側から再度同様にしてコートを行い、最後に空気中、３００℃で５時間焼成して、卑金属担持触媒粉末をコートした触媒を得た。
【００３２】
５．ハニカム基材にＮｉ担持触媒粉末をコートした触媒の剥離試験
Ｎｉ担持触媒粉末をコートした触媒のハニカム基材から１８ｍｍ角を切り出し、切り出したサンプルの側面を研磨紙とワイヤブラシで凹凸を削った。純水を入れたビーカーにサンプルを入れ、１０回上下させて削り粉を落した。１８０℃の乾燥機で１時間乾燥し、サンプルの質量を測った（Ｗ１）。ルツボに入れ、９００℃で５時間焼成し、サンプルを固定治具にセットしイオン交換水に入れ、１０分間超音波処理を行った。サンプルを１８０℃で１時間乾燥して、サンプルの質量を測った（Ｗ２）。下記の式よりコート剥離率を求めた。
コート剥離率（％）＝［（Ｗ１−Ｗ２）／Ｗ１］ｘ１００
得られた結果を他の結果とまとめて図４に示す。
【００３３】
実施例２
バインダーとしてセリウム塩ゾルに代えてＡｌ塩（塩：水酸化物、つまりベーマイト）を用い、分散剤として乳酸とアンモニアとを用いた他は実施例１と同様にして、スラリーのｐＨを８．０としてスラリーおよび触媒ペレット［触媒名：Ａｌ塩］を作製した。この触媒ペレットを用いてＮＯを５０％浄化する温度を測定した。得られた活性評価結果を他の結果とまとめて図２に示す。
また、このスラリーを用いた他は実施例１と同様にして、Ｎｉ担持触媒粉末をコートした触媒を得た。このＮｉ担持触媒粉末をコートした触媒のハニカム基材を用いてコート剥離率を求めた。
得られた結果を他の結果とまとめて図４に示す。
【００３４】
実施例３
バインダーとしてセリウム塩ゾルに代えてＳｉ塩（塩：水酸化物）を用い、分散剤としてアンモニアを用いた他は実施例１と同様にして、スラリーのｐＨを９．０としてスラリーおよび触媒ペレット［触媒名：Ｓｉ塩］を作製した。この触媒ペレットを用いてＮＯを５０％浄化する温度を測定した。
得られた活性評価結果を他の結果とまとめて図２に示す。
また、このスラリーを用いた他は実施例１と同様にして、Ｎｉ担持触媒粉末をコートした触媒を得た。このＮｉ担持触媒粉末をコートした触媒のハニカム基材を用いてコート剥離率を求めた。得られた結果を他の結果とまとめて図４に示す。
【００３５】
実施例４
バインダーとしてセリウム塩ゾルに代えてＣｅ塩（塩：水酸化物）を用い、分散剤としてＮａＰＯ３を用いた他は実施例１と同様にして、スラリーのｐＨ７．０としてスラリーおよび触媒ペレット［触媒名：Ｃｅ塩（２）］を作製した。この触媒ペレットを用いてＮＯを５０％浄化する温度を測定した。
得られた活性評価結果を他の結果とまとめて図２に示す。
また、このスラリーを用いた他は実施例１と同様にして、Ｎｉ担持触媒粉末をコートした触媒を得た。このＮｉ担持触媒粉末をコートした触媒のハニカム基材を用いてコート剥離率を求めた。得られた結果を他の結果とまとめて図４に示す。
【００３６】
実施例５
バインダーとしてセリウム塩ゾルに代えてＺｒ塩（塩：アンモニウム）を用い、分散剤としてクエン酸とアンモニアとを用いた他は実施例１と同様にして、スラリーのｐＨを７．０としてスラリーおよび触媒ペレット［触媒名：Ｚｒ塩］を作製した。この触媒ペレットを用いてＮＯを５０％浄化する温度を測定した。
得られた活性評価結果を他の結果とまとめて図２に示す。
また、このスラリーを用いた他は実施例１と同様にして、Ｎｉ担持触媒粉末をコートした触媒を得た。このＮｉ担持触媒粉末をコートした触媒のハニカム基材を用いてコート剥離率を求めた。得られた結果を他の結果とまとめて図４に示す。
【００３７】
実施例６
バインダーを用いないで分散剤としてクエン酸とアンモニアとを用いた他は実施例１と同様にして、スラリーのｐＨを７．０としてスラリーおよび触媒ペレット［触媒名：なし］を作製した。この触媒ペレットを用いてＮＯを５０％浄化する温度を測定した。
得られた活性評価結果を他の結果とまとめて図２に示す。
また、このスラリーを用いた他は実施例１と同様にして、Ｎｉ担持触媒粉末をコートした触媒を得た。このＮｉ担持触媒粉末をコートした触媒のハニカム基材を用いてコート剥離率を求めた。得られた結果を他の結果とまとめて図４に示す。
【００３８】
実施例７〜１０
卑金属担持触媒としてＮｉ／ＣｅＯ２−ＺｒＯ２触媒粉末に代えてＣｕ／ＣｅＯ２−ＺｒＯ２触媒粉末を用いた他は実施例１、実施例２、実施例５、あるいは実施例６と同様にして、スラリーおよび触媒ペレット［触媒名：Ｃｅ塩（１）、実施例７］、［触媒名：Ａｌ塩、実施例８］、［触媒名：Ｚｒ塩、実施例９］［触媒名：なし、実施例１０］を作製した。この触媒ペレットを用いてＮＯを５０％浄化する温度を測定した。得られた活性評価結果を他の結果とまとめて図３に示す。
【００３９】
参考例２
本発明の排ガス浄化用卑金属触媒が排ガス浄化活性を有する原理を検討するために、両成分を溶液中で蒸発乾燥によりＮｉ系触媒：酸化物の質量比＝１：２０で担持して得られたＮｉ系触媒（酸化ニッケル）＋ＣｅＯ２−ＺｒＯ２、前記Ｎｉ系触媒＋ＳｉＯ２あるいは前記Ｎｉ系触媒＋Ａｌ２Ｏ３の触媒について、ＥＸＡＦＳ（広範囲Ｘ線吸収微細構造）測定して、Ｎｉメタル状態を観察した。結果をまとめて図５に示す。
図５から、ＣｅＯ２−ＺｒＯ２が存在する触媒はＮｉのみでもＮｉメタル状態へ変化することが理解される。
この結果は、Ｃｕについても同様の傾向であった。
【００４０】
参考例３
ＣｅＯ２−ＺｒＯ２中のＣｅ価数状態を実際のガス雰囲気中のＸＡＦＳ分析により測定した。縦軸をＣｅ  Ｋ吸収端エネルギーとし、横軸を測定温度としてグラフにした結果を図６に示す。
図６から、ＣｅＯ２−ＺｒＯ２が存在すると、Ｃｅは４価から３価に変化していることが理解される。
【００４１】
参考例４
参考例２で得られた触媒についてＮＯ浄化率を測定した。結果を図７に示す。
図５〜７から、酸化セリウムを含む粉末と卑金属、例えば鉄、コバルト、ニッケル、モリブデン、タングステン、亜鉛、マグネシウム、マンガン、バナジウムあるいは銅が存在すれば、酸化セリウムの価数が変化し、卑金属がメタル状態に変化するため、特に高い浄化活性を示すことが理解される。
また、Ｎｉと酸化アルミニウムとはＮｉアルミネートを形成しやすいことから、ハニカム基材上で卑金属が化合物を形成させないバインダー、担体を選択することも重要であることが理解される。
【産業上の利用可能性】
【００４２】
本発明の製造方法によって、卑金属担持触媒をハニカム基材に均一に担持させて触媒活性を有する排ガス浄化用卑金属触媒を容易に得ることができる。
【図１】
0005310885.tif 000002
【図２】
0005310885.tif 000003
【図３】
0005310885.tif 000004
【図４】
0005310885.tif 000005
【図５】
0005310885.tif 000006
【図６】
0005310885.tif 000007
【図７】
0005310885.tif 000008
【図８】
0005310885.tif 000009